(57)【要約】体壁にやさしい縁部１０、１１および自己表示性遊離可能な被覆を含む、物理的に改良された被覆された単繊維デンタルテープを開示する。
2004506475.tif 000002
【特許請求の範囲】
【請求項１】
（ａ）単繊維テープの押し出し成形中に、前期テープの少なくとも一つの縁端部が、円形、多重円形、薄い柔軟性縁部、多重の薄い柔軟性縁部およびこれらの組合せから成る群から選択されるさまざまな形状に成形されている、減少した切断縁部、
（ｂ）前記テープの少なくとも一つの縁部に、押し出し成形後かつ被覆前に施されるさまざまな連続的切断手段によって導入された、多様な密度および多様な長さの多数のフィンガーを含む羽状テープ側縁部、
（ｃ）被覆に施された様々なけがきが前記被覆の部分を除去して目に見える所定のデザインを形成する、有色テープと有色テープ被覆との組合せを使用して被覆に導入されている自己表示特性、および
（ｄ）これらの組合せ、から選択される、
単繊維デンタルテープの物理的改良品。
【請求項２】
前記縁部が図面の図１から４に示した縁部から選択される請求項１に記載の改良された単繊維デンタルテープ。
【請求項３】
前記羽状側縁部が図面の図５から７に示した縁部から選択される請求項１に記載の改良された単繊維デンタルテープ。
【請求項４】
前記自己表示特性が図面の図８から１３に示した特性から選択される請求項１に記載の改良された単繊維デンタルテープ。
【請求項５】
（ａ）単繊維テープの押し出し成形中に、前期テープの少なくとも一つの縁端部が、円形、多重円形、薄い柔軟性縁部、多重の薄い柔軟性縁部およびこれらの組合せから成る群から選択されるさまざま形状に成形されている、単繊維テープの切断縁部効果を減少させるステップ、
（ｂ）少なくとも一つの縁部に連続的切断手段を施して多様な密度および多様な長さの側縁部テープフィンガーを生成させることにより、羽状テープ側縁部を押し出し成形後に形成するステップ、および
（ｃ）けがき手段を用いて前記被覆の所定の量を除去して前記被膜に所定のデザインを作製することにより、有色被覆を有する有色単繊維テープに様々なデザインを導入するステップ、
の少なくとも一つ行うことを含む、
被覆単繊維デンタルテープを物理的に改良する方法。
【請求項６】
口腔の歯間、歯肉下および歯肉の周縁領域の清掃を改良する方法であって、多様な密度および多様な長さの多数のフィンガーを含む羽状のテープ側縁部を有する、被覆された単繊維デンタルテープを用いて、これらの領域をフロス清掃することを含む方法。
【請求項７】
円形、多重の円形、薄い柔軟性縁部、多重の薄い柔軟性縁部、およびこれらの組合せからなる群から選択される、被覆された単繊維デンタルテープの少なくとも１つの縁部を有する前記テープを用いて、これらの領域をフロス清掃することを含む、口腔の歯間、歯肉下および歯肉の周縁領域を清掃を改良する方法。
【発明の詳細な説明】
【０００１】
発明の背景
単繊維の歯間用デバイスは、米国特許Ｎｏｓ．Ｒｅ３５，４３９、第３，８００，８１２号、第４，９７４，６１５号、第５，７６０，１１７号、第５，４３３，２２６号、第５，４７９，９５２号、第５，５０３，８４２号、第５，７５５，２４３号、第５，８４５，６５２号、第５，８８４，６３９号、第５，９１８，６０９号、第５，９６２，５７２号、第５，９９８，４３１号、第６，００３，５２５号、第６，０８３，２０８号、第６，１４８，８３０号、第６，１６１，５５５号、および第６，０２７，５９２号中に記載され、特許請求されている。これらの開示は参照により本明細書に組み込む。これらデンタルテープは、一般に、穏やかさ、フロス清掃中の被覆の送達およびフロス清掃中の取り扱いの容易さおよび便宜性において重大な欠点を有する。
【０００２】
ポリテトラフルオロエチレン（ＰＴＦＥ）系の歯間用デバイスは、米国特許第５，２０９，２５１号、第５，０３３，４８８号、第５，５１８，０１２号、第５，９１１，２２８号、第５，２２０，９３２号、第４，７７６，３５８号、第５，７１８，２５１号、第５，８４８，６００号、第５，７８７，７５８号、および第５，７６５，５７６号中に記載されている。今日まで、これらのテープの市販型は効果的に被覆されておらず、これらを使用して、フロス清掃中に歯間および歯肉下に活性成分を送達することはできない。フロス清掃中の取り扱いは難しい。消費者が使用できる端部を得るために、大部分は折りたたまれなければならない。多くの人が、重大な寸法的な不一致の問題でも悩まされている。
【０００３】
一般に、単繊維デンタルテープは、Ｈｉｌｌ他の米国特許第４，９１１，９２７号、第５，０５７，３１０号、第５，０９８，７１１号、第５，１６５，９１３号および第５，７１１，９３５号に記載されたマルチフィラメントフロスを含めたマルチフィラメントデンタルフロスと比べて、非常に優れた細断耐性を特徴とする。
【０００４】
米国仮出願６０／２２７，４３３および６０／２２７，２５５にそれぞれ記載された被覆されたエラストマー単繊維テープによって、伝統的な単繊維テープの細断耐性および改善された口当たり、香味強度、清潔性および風合いが提供される。これらの属性によって、これらの被覆されたエラストマーテープが、ＧｌｉＤｅ（登録商標）、Ｅａｓｙ　Ｓｌｉｄｅ（登録商標）およびＴｏｔａｌ（登録商標）のトレードマークで市場に出ているＰＴＦＥテープを含めた伝統的な単繊維テープよりも、意外にも消費者に好まれる原因となっている。
【０００５】
発明の概要
本発明の単繊維テープの物理的改良点には、以下のものがある：
（ａ）円形縁部、または
（ｂ）縁部における多重の円形表面、または
（ｃ）軟らかい組織と接触して曲がるかあるいは折りたたまれるほど薄くて柔軟性のある縁部
を押し出し成形することによって得られる、「減少した切断縁部」効果。
【０００６】
これらのさまざまな押し出し成形した縁部は、軟らかい組織上において、これらの改変型単繊維テープの衝撃を吸収する。図面の図１〜４に例示した衝撃吸収性のテープの縁部は、さまざまな形の押し出しダイを使用することによって、延伸前に単繊維テープの押し出し成形中に得られる。これらの特注のダイによって、図１〜４に示すように、単繊維テープの切断な縁部の寸法にさまざまな変化がもたらされる。
【０００７】
前述したように、本発明は、被覆された単繊維デンタルテープに作成される物理的改良品を対象としており、特に前記改良品は、以下のものからなる群から選択される：
（ａ）単繊維テープの押し出し成形中に、前期テープの少なくとも一つの縁端部が、円形、多重円形、薄い柔軟性縁部、多重の薄い柔軟性縁部およびこれらの組合せから成る群から選択されるさまざまな形状に成形されている、減少した切断縁部、
（ｂ）前記テープの少なくとも一つの縁部に、押し出し成形後かつ被覆前に施されるさまざまな連続的切断手段によって導入された、多様な密度および多様な長さの多数のフィンガーを含む羽状テープ側縁部、
（ｃ）被覆に施された様々なけがきが前記被覆の部分を除去して目に見える所定のデザインを形成する、有色テープと有色テープ被覆との組合せを使用して被覆に導入されている自己表示特性、および
（ｄ）これらの組合せ。
【０００８】
いくつかの好ましい実施形態では、羽状である側縁部を図面の図５〜７に例示した縁部から選択するような方法で、改良型単繊維デンタルテープを改良する。
【０００９】
いくつかの好ましい実施形態では、自己表示特性を図面の図８〜１３に例示した特徴から選択するような方法で、改良された単繊維デンタルテープを改良する。
【００１０】
本発明の他の好ましい実施形態は、被覆された単繊維デンタルテープを物理的に改良する方法であって、この方法は以下のステップの少なくとも１つを実施することを含む：
（ａ）単繊維テープの押し出し成形中に、前期テープの少なくとも一つの縁端部が、円形、多重円形、薄い柔軟性縁部、多重の薄い柔軟性縁部およびこれらの組合せから成る群から選択されるさまざま形状に成形されている、単繊維テープの切断縁部効果を減少させるステップ、
（ｂ）少なくとも一つの縁部に連続的切断手段を施して多様な密度および多様な長さの側縁部テープフィンガーを生成させることにより、羽状テープ側縁部を押し出し成形後に形成するステップ、および
（ｃ）けがき手段を用いて前記被覆の所定の量を除去して前記被膜に所定のデザインを作製することにより、有色被覆を有する有色単繊維テープに様々なデザインを導入するステップ。
【００１１】
本発明の他の好ましい実施形態は、多様な密度および多様な長さの多数のフィンガーを含む羽状テープ側縁部を有する、被覆された単繊維デンタルテープを用いて、口腔の歯間、歯肉下および歯肉の縁部の領域をフロス清掃することを含む上記領域をより良く清掃するための方法を含む。
【００１２】
本発明の他の好ましい実施形態は、口腔の歯間、歯肉下および歯肉の縁部の領域をより良く清掃するための方法であって、円形、多重の円形、薄い柔軟性縁部、多重の薄い柔軟性縁部、およびこれらの組合せからなる群から選択される前記テープの少なくとも１つの縁部を有する、被覆された単繊維デンタルテープを用いて、これらの領域をフロス清掃することを含む、前記方法を含む。
【００１３】
図面の簡単な説明
図１は、「球状の」縁部、１０および１１を有する単繊維テープを示す。これらの円形の縁部は、単繊維テープの厚さよりも直径が大きいことが好ましい。
【００１４】
図２は、軟らかい組織と接触すると「折り重なる」性質がある、多数の羽状縁部１２〜１５を有する、単繊維テープを示す。
【００１５】
図３は、バーベル形である単繊維テープを示す。従来の単繊維テープに特徴的な鋭利な縁部ではなく、円形の小塊１６〜１９が軟らかい組織と接触する。
【００１６】
図４は、薄い縁部２０および２１が、軟らかい組織とフロス清掃で接触すると折り重なる性質がある、薄い縁部の単繊維テープを示す。
【００１７】
図５〜７は、羽状縁部テープを示す。押し出し成形および延伸後、単繊維テープの片側または両側の側縁部上に「フィンガー」が二次成形される。
【００１８】
図８〜１３は、さまざまな自己表示特性を有するの単繊維テープを示し、それぞれにテープのユーザの助けとなる目に見える表示がある。
【００１９】
好ましい実施形態の詳細な説明
従来技術のデンタルテープは平たい、すなわち平行した縁部を有する。従来のなデンタルテープ、好ましくは以下の表１〜５に記載した被覆されたエラストマー単繊維テープを、本発明にしたがって物理的に改良し、これによって以下の重要な消費者のための属性、柔らかさ、物理的な洗浄性および目に見えるシグナルを改善することができる。詳細には、図面の図１〜８を参照のこと。
【００２０】
【表１】
2004506475.tif 000003
2004506475.tif 000004
【００２１】
【表２】
2004506475.tif 000005
2004506475.tif 000006
【００２２】
【表３】
2004506475.tif 000007
2004506475.tif 000008
【００２３】
【表４】
2004506475.tif 000009
2004506475.tif 000010
【００２４】
本発明によりボビンで巻き取った単繊維テープ用の、唾液に溶ける被覆を表５に記載する。この表中では、「Ｕｌｔｒａｍｕｌｓｉｏｎ１０〜２．５」という語は、非イオン性界面活性剤Ｐｏｌｏｘａｍｅｒ４０７中に乳濁した、２５０００００ｃｓのポリジメチルシロキサン（ＰＤＭＳ）のエマルジョンとして定義し、ＰＤＭＳはエマルジョン全体の１０重量％である。
【００２５】
【表５】
2004506475.tif 000011
【００２６】
本発明の好ましい実施形態では、図１〜４に記載しおよび例示した改良が、単繊維テープの両方側縁部に含まれる。しかしながら、望むならば、テープの１つの縁部にのみ、改変された縁部を含ませることができる。
【００２７】
第２の物理的改良品には羽状縁部テープがあり、押し出し成形および延伸後、図５〜７に例示したような単繊維テープの片側または両側の側縁部上に「フィンガー」が二次成形される。「フィンガー」間のスペース、フィンガーの長さ、およびこれらのフィンガーの形状は、これらの「縁部フィンガー」を生成するために使用する、機械的な縁部切断手段のタイプによって決定される。これらの「フィンガー」を、表１〜５に記載したさまざまな被覆でテープを被覆する前に、表１〜４に記載した単繊維テープ上形成することが好ましい。
【００２８】
フロス清掃中、これらの「フィンガー」は、研磨剤、清掃物質および化学療法剤物質を含む唾液に溶ける被覆を歯間、歯肉の縁部、および歯肉下に送達しながら、フロスが働いて、歯垢、生物膜、物質ａｌｂａなどを清掃および除去しているという、ユーザの感覚を生み出す。歯間でテープを働かせるために使用される従来の「鋸引き動作」によって、「フィンガー」による「清掃作用」が生み出される。これが一般に、改善された柔らかさとして感じられる。
【００２９】
この清掃作用は、テープの長さに対してほぼ９０°でテープを横切って緯度方向に別れている一連の接近して広がっているスリットにより、単繊維デンタルテープの縁部に与えることによって好ましく行われる。これらの側面スリットの頻度および深さを変えることによって、実際的でありかつ認められる、広範囲の使用時の効果を生み出すことができる。テープの必要な破断強さは、テープの長方向の大部分のテープ表面にある未切断部分によって維持される。表１に記載した延伸したポリマーのＦｉｂａｃｌｅａｎテープについては、本発明の縁部化プロセスによって、この破断強さが害されることはほとんどない。側縁部のスリットは、それ自体が増すことはない。なぜなら、大部分のテープ中のポリマーの分子は、テープが押し出し成形されるときは、テープの延伸の縦方向に主に並んでいるからである。このような分子の配向性のために、改変された縁部を有するこのような単繊維テープを、交差延伸方向に引き裂くことは難しい。
【００３０】
改変された縁部は、（１）分離ステップとしてのオフライン、（２）押し出し／延伸プロセスのワインダによる巻き取りの直前のインライン、あるいは（３）表５に記載した被覆を用いる被覆の直前のインラインのいずれかで作製することができる。テープを被覆し、ワインダにより巻き取る直前に、添付の図面で詳述したスリット切断機構を配置することもできるであろう。
【００３１】
単繊維デンタルテープは、典型的には幅０．０５〜０．１インチ、厚さが０．００２〜０．００４インチであるが、寸法がこれより大きいかあるいは小さいテープも、本発明において使用するのに適していよう。選択する寸法はこのような広範囲から選択することができるので、図面中の単繊維テープの例は寸法が指定されず、当業者はその寸法を調節して、所望のレベルの強度および効果を生み出すことができるであろう。
【００３２】
被覆単繊維テープの第３の改良品として、自己表示性単繊維テープがある。ここにおいて、表１から５に記載のさまざまな剥がれない「被覆」は、フロス清掃中単繊維テープからフロス清掃される領域への、被覆の遊離のタイプおよび／または遊離そのものをユーザに示すために、デザインおよび／または異なる色を含むことができる。
【００３３】
さまざまな自己表示性単繊維テープ６例を図８から１３に示す。これら視覚表示テープは、種々の後被覆「けがき」手段と図８から１３に示すデザインとの組合せであり得る。ここにおいて、単繊維テープは、元々の色であるか、被覆をけがきする際に色のコントラストを生み出すよう着色する。
【００３４】
単繊維テープ基材の当初の構築は、あるポイントで、表１〜４に記載したようなポリマー物質（たとえばＴｅｆｌｏｎ（登録商標）、熱可塑性樹脂など）を溶かし、典型的なスクリュー押し出し機を用いて加工する。特に好ましい単繊維テープ基材に関する、ＰＣＴ　公開ＷＯ９８／５０６０７および米国出願０９／３３０，４９１を参照のこと。これら２つの特許出願の開示を、参照により本明細書に組み込む。このようなテープは、Ｆｉｂａｃｌｅａｎ（商標）のブランド名でＰｅｒｉｄｅｎｔ　Ｃｏｍｐａｎｙから市販されている。
【００３５】
ＦＤＡ承認のプラスチック用の着色料を、最も典型的には「有色濃縮物」として、溶融体に導入し、この着色料を基本樹脂、または基本樹脂と適合性がある樹脂に調合する。次いでこの「有色濃縮物」を、適切な比（典型的には１〜５％）で基本樹脂と混合する。溶融−混合−押し出し成形が起こると、生成する単繊維テープ全体に色が均一に分布し、これによって、テープの物理的パラメータにほとんどあるいは全く影響を与えることなく、テープが着色される。
【００３６】
有色単繊維テープは、同時係属の仮特許出願、Ｎｏ．６０／２２７，１９６に記載されたように被覆される。被覆を改質して、わずかに半透明〜不透明の範囲で所望のレベルの不透明度を生み出す。歯磨剤を不透明にするためなどに使用される微細なＴｉＯ２によって、このことは最も容易に行われる。あるいは、チョーク、シリカまたはリン酸二カルシウムなどの高レベルの不透明な口部ケア成分、および／またはＦＤおよびＣフレークなどの摂取可能な顔料を、表１〜５に記載した被覆中に使用することができる。
【００３７】
得られた単繊維テープは、両側が被覆によって０．００１〜０．００４インチの厚さに被覆されることが好ましく、乳白剤としてＴｉＯ２を使用する場合、テープの縁部以外は白色にみえる。白さの程度は、外見のために、淡いテープのもとの色からほぼ純粋な白色に調節することができる。活性成分が既に枯渇しているテープの領域上での指示色によってわかるように、もとのテープとのコントラストが大きいほど、ユーザは、テープからの被覆の遊離、および歯肉下および／または歯間のスペースへの被覆物質の対応する送達を、容易に識別することができる。
【００３８】
テープのラインが巻き取りワインダの下流に動くときに、柔らかい非研磨性のけがき針を用いて、不透明の被覆を選択的に除去することにより、目に見えるストライプを生み出すことができる。表１〜５に記載したこれらのフレークを含まない被覆が望ましくない場合は、したがって、微結晶ワックスまたはいわゆる水溶性ワックスの薄い被覆を、ＴｉＯ２または他の食品等級の乳白剤を用いて白または有色に不透明にし、従来の方法またはこのような物質を施用するのに適した任意の他の施用技法で、次いでテープに先ず施用することができる。
【００３９】
柔軟なすり減らさないけがきまたは突起を、テープの長さにわたって移動させるように調製して、長さ方向全体にわたるストライプを作製することができる。多くの実施形態において、巻き取りワインダの直前に取り付けられた標準的なテープ駆動まちを、覆っている不透明物質を取り除く際圧力を及ぼすプラットホームとして使用するのが便利である。テープを延伸させる他のプラットホームまたはローラを、不透明成分が装填される部分の下流に取り付けることもできる。床屋の看板柱型のストライプを生み出すために、テープが下流に移動するときは、テープに対して９０°で単繊維テープを横切ってけがき針を動かす。ストライプの出現頻度はけがきの間隔によって決定され、ストライプの角度は、テープのスピードとけがき針のスピードの比を変えることによって調節することができる。
【００４０】
白色上着色のストライプは、化学療法剤被覆またはワックス、ＦＤおよびＣレーキなどの有色の乳白剤、または天然の乳白顔料に混合し、次いで白い単繊維テープ上に被覆することによって生成することができる。着色上白色のストライプは、化学療法剤被覆またはワックス、ＴｉＯ２などの白い乳白剤、または前述した他の食品等級の乳白剤に混合し、次いで有色テープ上で被覆することによって生成することができる。
【００４１】
けがき針は、ブラシ中で使用されるような、ポリマー材料から選択される軟質の剛毛から作製することができ、硬度指標はストライプを付されるテープの硬度と同じか、少ない。さらに広いストライプは、平らで柔らかいけがき針、または歯ブラシ中に存在するような一群の剛毛によって生み出すことができる。けがき針の物理的配置、およびテープ表面を横切るその動きは、所望の目に見えるストライプのデザインに応じて変わるであろう。原理を示すのに充分である、いくつかのこれらの配置を添付の図面中に示すが、ひとたび本明細書で開示した原理を理解すると、配置の数はほぼ無限である。
【００４２】
本発明の教示にしたがって物理的に改良することができる、適切な被覆された単繊維テープを、以下の実施例１に記載する。
【００４３】
実施例１
本発明に適した改質型熱可塑性エラストマー系のデンタルテープを、以下のように生成させる：
ＰＥＢＡ顆粒（ＰＥＢＡＸ（登録商標）５５３３ペレット）を乾燥させ、押し出し機ホッパに供給する。他のホッパには、二酸化チタン（ＴｉＯ２）（およびポリプロピレン（ＰＰ）担体）と、超高分子量シリコーンをポリプロピレン（ＰＰ）中に分散させた加工助剤Ｄｏｗ　Ｃｏｒｎｉｎｇ　ＭＢ−５０−００１（ＰＤＭＳ）をタンブルブレンドさせたマスターバッチを供給する。
【００４４】
ＰＥＢＡとマスターバッチの比は以下の通りである：
９０％　ＰＥＢＡ
１０％　マスターバッチ（２０％ＴｉＯ２／ＰＰおよび８０％ＰＤＭＳ／ＰＰに分けられる）
（白色のマスターバッチは６０％ＴｉＯ２、４０％ＰＰであり、シリコーンは５０：５０である）
生成に使用する温度（およびブラケット中の加工範囲）は以下の通りである。
【００４５】
押し出し機中では、以下の加工条件に従う。
【００４６】
供給部：２２０℃（２００°〜２３０°）
圧縮（中央）部：２６０℃（２４０°〜２８０°）
計量部：２６０℃（２４０°〜２８０°）
フィルタ部：２６０℃（２４０°〜２８０°）
ポンプ部：２６０℃（２４０°〜２８０°）
ダイ部　１：２７０℃（２５０°〜２８５°）
ダイ部　２：２７０℃（２５０°〜２８５°）
ダイ部　３：２７０℃（２５０°〜２８５°）
３カ所の圧力を調節する：
予備フィルタ：１２００ｐｓｉ（１０００〜１４００）
予備ポンプ：１２００ｐｓｉ（１０００〜１４００）
ダイのヘッド：２００ｐｓｉ（１００〜３００）
計量ポンプ：９．３ｒｐｍ（８〜１１）
押し出し機中によって、８ｍｍ×０．３７５ｍｍに切断された穴を有するダイから、１２のＰＥＢＡテープが生成される。
【００４７】
押し出し機から、テープを冷却用の水浴中に導入する。水はダイから垂直に５〜１０ｍｍの所にあり、１９〜２１℃に保たれている。次いでテープの１２の端部をガイドバーの下に供給し、水除去用のファンのバーに対して４５°の角度まで上げる。第２の水除去用のバーはこの垂直上にあり、押し出し物を「Ｓ」形に成形することができる。
【００４８】
水浴および水除去用のバーを介して、押し出し物を取り出すのに必要とされる引っ張り作業は、１組の第１の引き取りローラによって行う。これは１組の５つのローラ（上部に３つ、下部に２つ）であり、端部が通過する下部の２つのローラを加熱する。
【００４９】
ローラの引き取りの設定：１分間当たり１５．３メートル（１４〜１６）
熱ローラ（両方）：１００〜１１０℃（９５°〜１２０°）
冷却後、テープを以下のように延伸させる：
第２の１組の５つのローラによって調節し、スピードを増大させながら、端部を熱板上で延伸させる。
【００５０】
熱板の温度：１３０℃（１２０°〜１４０°）
ローラのスピード：１分間当たり１０３メートル（９５〜１１０）
これらのローラは、激しく加熱あるいは冷却しない。
【００５１】
延伸後には、わずかな伸縮性を材料に取り戻させる「緩和段階」があり、さらに最終的な特性が「設定」される。ここでも、前述した５つのローラのセットを使用して、熱板上で端部を引っ張る。冷却機によって水を循環させることにより、このローラのセットを冷却する。
【００５２】
熱板の温度：１３０℃（１２０°〜１４０°）
ローラのスピード：１分間当たり１００メートル（９２〜１０７）
循環水の温度：１８℃（１６°〜２０°）
次いで端部を、独立した張力およびトルク制御を有するフェノール製コーンに巻き取り、これを条件調節する。
【００５３】
この実験の最終製品の仕様は以下の通りであった：
幅：１．３ｍｍ＋／−０．１ｍｍ
厚さ：０．０６０ｍｍ＋／−０．０１ｍｍ
Ｄｅｃｉｔｅｘ：６５０〜８００
破断強さ＞２５Ｎ
伸び率：２５〜４０％
次いで最終製品を、同時係属の仮特許出願Ｎｏ．６０／２６３，２２０中に記載され特許請求された、結晶を含まず、実質的にはがれず、唾液に溶ける被覆で、前記同時係属の特許出願中に記載され特許請求された被覆法を使用して被覆した。
【００５４】
次いで、被覆されたこのテープの仕上げ品を、逐次の１点家庭配置試験において、被覆されていないテープおよびＧｌｉＤｅ（登録商標）に対して消費者試験を行った。本発明の被覆された改質型ＴＰＥテープは、１１の重要な属性のそれぞれについて、他のテープよりも好ましかった。
【００５５】
本発明を実施するために現在好まれている形態を含めて、具体的な実施例に関して本発明を記載してきたが、添付の特許請求の範囲で述べるように本発明の精神および範囲の範疇である前述したシステムおよび技法の、多数の変形形態および変更形態が存在することを当業者は理解するであろう。
【図面の簡単な説明】
【図１】「球状の縁部」１０および１１を有する単繊維テープを示す。
【図２】軟らかい組織と接触すると「折り重なる」性質がある、多数の羽状縁部１２〜１５を有する、単繊維テープを示す。
【図３】バーベル形である単繊維テープを示す。
【図４】薄い縁部２０および２１が、軟らかい組織とフロス清掃で接触すると折り重なる性質がある、薄い縁部の単繊維テープを示す。
【図５】羽状縁部テープを示す。
【図６】羽状縁部テープを示す。
【図７】羽状縁部テープを示す。
【図８】自己表示性単繊維テープを示す。
【図９】自己表示性単繊維テープを示す。
【図１０】自己表示性単繊維テープを示す。
【図１１】自己表示性単繊維テープを示す。
【図１２】自己表示性単繊維テープを示す。
【図１３】自己表示性単繊維テープを示す。
【図１】
2004506475.tif 000012
【図２】
2004506475.tif 000013
【図３】
2004506475.tif 000014
【図４】
2004506475.tif 000015
【図５】
2004506475.tif 000016
【図６】
2004506475.tif 000017
【図７】
2004506475.tif 000018
【図８】
2004506475.tif 000019
【図９】
2004506475.tif 000020
【図１０】
2004506475.tif 000021
【図１１】
2004506475.tif 000022
【図１２】
2004506475.tif 000023
【図１３】
2004506475.tif 000024
【国際公開パンフレット】
2004506475.tif 000025
2004506475.tif 000026
2004506475.tif 000027
2004506475.tif 000028
2004506475.tif 000029
2004506475.tif 000030
2004506475.tif 000031
2004506475.tif 000032
2004506475.tif 000033
2004506475.tif 000034
2004506475.tif 000035
2004506475.tif 000036
2004506475.tif 000037
2004506475.tif 000038
2004506475.tif 000039
2004506475.tif 000040
2004506475.tif 000041
2004506475.tif 000042
2004506475.tif 000043
2004506475.tif 000044
2004506475.tif 000045
2004506475.tif 000046
2004506475.tif 000047
2004506475.tif 000048
2004506475.tif 000049
2004506475.tif 000050
2004506475.tif 000051
2004506475.tif 000052
2004506475.tif 000053
2004506475.tif 000054
【国際公開パンフレット（コレクトバージョン）】
2004506475.tif 000055
2004506475.tif 000056
2004506475.tif 000057
2004506475.tif 000058
2004506475.tif 000059
2004506475.tif 000060
2004506475.tif 000061
2004506475.tif 000062
2004506475.tif 000063
2004506475.tif 000064
2004506475.tif 000065
2004506475.tif 000066
2004506475.tif 000067
2004506475.tif 000068
2004506475.tif 000069
2004506475.tif 000070
2004506475.tif 000071
2004506475.tif 000072
2004506475.tif 000073
2004506475.tif 000074
2004506475.tif 000075
2004506475.tif 000076
2004506475.tif 000077
2004506475.tif 000078
2004506475.tif 000079
2004506475.tif 000080
2004506475.tif 000081
2004506475.tif 000082
2004506475.tif 000083
【国際調査報告】
2004506475.tif 000084